ЛИТИЙ-МАРГАНЦЕВЫЕ СОЕДИНЕНИЯ И СПОСОБЫ ИХ ПОЛУЧЕНИЯ

x
2
2
4
x
2
x
2
4
1. Способ получения LiMnO, содержащий смешивание соединения LiMnO с металлическим литием с образованием LiMnO, где 0,2 < x ≤ 2, в котором сохраняется кристаллическая структура соединения LiMnO.
x
2
2. Способ по п.1, в котором соединение LiMnO легировано легирующим элементом, выбранным из группы, состоящей из кобальта, никеля, титана, циркония и хрома.
3. Способ по п.1, в котором металлический литий содержит порошок металлического лития.
4. Способ по п.3, в котором порошок металлического лития содержит порошок стабилизированного металлического лития.
5. Способ по п.1, в котором металлический литий добавляют порциями по одной четверти от x или менее.
x
2
2
4
6. Способ по п.5, в котором смешивание соединения LiMnO выполняют энергичным перемешиванием соединения LiMnO с металлическим литием в шаровой мельнице.
7. Способ по п.5, в котором шаровая мельница является высокоэнергетической шаровой мельницей.
2
4
2
4
8. Способ по п.6, в котором смешивание соединения LiMnO с металлическим литием также содержит смешивание соединения LiMnO с металлическим литием в присутствии растворителя.
9. Способ по п.8, в котором указанный растворитель содержит растворитель, выбранный из группы, состоящей из ациклических углеводородов, циклических углеводородов, ароматических углеводородов, симметричных простых эфиров, несимметричных простых эфиров и циклических простых эфиров.
x
2
10. Электрод, сформированный из соединения LiMnO, полученного согласно способу по п.1.
x
2
2
4
2
4
11. Электрод, содержащий соединение LiMnO, где 0,2 < x ≤ 2, полученное смешиванием соединения LiMnO с металлическим литием, в котором сохраняется кристаллическая структура соединения LiMnO.
12. Электрод по п.11, в котором металлический литий содержит порошок металлического лития.
13. Электрод по п.12, в котором порошок металлического лития содержит порошок стабилизированного металлического лития.
14. Электрод по п.11, в котором металлический литий добавляют порциями по одной четверти от x или менее.
15. Способ получения литированного электродного материала, содержащий смешивание соединения электролитического диоксида марганца (ЭДМ) с металлическим литием с получением материала литированного электролитического диоксида марганца, в котором сохраняется кристаллическая структура соединения ЭДМ.
16. Способ по п.15, в котором металлический литий содержит порошок металлического лития.
17. Способ по п.15, в котором порошок металлического лития содержит порошок стабилизированного металлического лития.
18. Способ по п.15, в котором соединение электролитического диоксида марганца содержит соединение термообработанного электролитического диоксида марганца.
19. Способ по п.15, в котором смешивание соединения электролитического диоксида марганца с металлическим литием содержит измельчение в шаровой мельнице соединения электролитического диоксида марганца с металлическим литием, при котором металлический литий добавляют порциями.
20. Способ по п.19, в котором измельчение в шаровой мельнице соединения электролитического диоксида марганца с металлическим литием также содержит измельчение в шаровой мельнице соединения электролитического диоксида марганца с металлическим литием в присутствии растворителя.
21. Способ по п.20, в котором растворитель выбран из группы, состоящей из ациклических углеводородов, циклических углеводородов, ароматических углеводородов, симметричных простых эфиров, несимметричных простых эфиров и циклических простых эфиров.
22. Способ по п.20, в котором соединение электролитического диоксида марганца легировано легирующим элементом, выбранным из группы, состоящей из кобальта, никеля, титана, циркония и хрома, а также любых их комбинаций.